B 는 , 강의 ? 칭 성 을 향상 시킨다 . 또한 , 합금화 처리 를 위한 재 가 열 시 에 , 펄라이트 변태 및 베이 나이트 변태 를 지체 시킨다 . 따라서 , B 가 함유 되 어 있 어도 된다 . 그 효과 를 충분히 얻 기 위해서 , B 함유량 은 , 바람직 하 게 는 0 . 0001 ％ 이상 으로 한다 . B 함유량 이 0 . 005 ％ 초과 에서 는 , 페라이트 및 오스테나이트 의 2 상 이 공존 하 는 온도 영역 으로부터 냉각 할 때 충분 한 면적 률 의 페라이트 가 성장 하 지 않 게 되 어 , 페라이트 를 주체 로 한 , 가공 성 이 양호 한 강판 의 제조 가 곤란 해진다 . 따라서 , B 함유량 은 , 바람직 하 게 는 0 . 005 ％ 이하 로 하 고 , 보다 바람직 하 게 는 0 . 002 ％ 이하 로 한다 .